ГОРЯЧЕГНУТАЯ ТРУБА И СПОСОБ ЕЕ ПОЛУЧЕНИЯ

1. Горячегнутая труба, полученная гибкой сварной стальной трубы и имеющая структуру после закалки и отпуска, полученную охлаждением после гибки при скорости охлаждения по меньшей мере 3°C в секунду до температуры порядка 300°C или ниже с последующим отпуском в интервале температур 300-500°C, отличающаяся тем, что основной металл имеет состав, включающий (мас.%): C 0,03-0,12%, Si 0,05-0,50%, Mn 1,4-2,2%, S максимум 0,0050%, Al максимум 0,06%, N максимум 0,0070%, остальное Fe и примеси, при этом углеродный эквивалент (Ceq), задаваемым уравнением (1), равен по меньшей мере 0,36%, и параметр трещинообразования в шве (Pcm), задаваемым уравнением (2), равен максимум 0,22%, причем металл шва имеет параметр трещинообразования в шве (Pcm), задаваемый уравнением (2), максимум 0,30%, содержание B максимум 5 ppm и содержание кислорода максимум 300 ppm, причем:
2. Горячегнутая труба по п.1, в которой основной металл дополнительно содержит по меньшей мере одно из (мас.%): Cu максимум 1,0%, Ni максимум 2,0%, Cr максимум 1,0%, Mo максимум 1,0%, Nb максимум 0,1%, V максимум 0,1% и Ti максимум 0,03%.
3. Горячегнутая труба по п.1 или 2, в которой основной металл дополнительно содержит максимум 0,0030 мас.% B.
4. Горячегнутая труба по п.1 или 2, в которой основной металл дополнительно содержит максимум 0,005 мас.% Ca.
5. Способ получения горячегнутой трубы, характеризующийся нагревом сварной стальной трубы, у которой основной металл и металл шва удовлетворяют указанным ниже условиям, до температуры в интервале 900-1100°C, и проведением гибки и затем охлаждения до температуры порядка 300°C или ниже со скоростью охлаждения по меньшей мере 3°C/с, и последующим проведением отпуска в диапазоне температур 300-500°C при этом:
основной металл имеет состав, мас.%: C 0,03-0,12%, Si 0,05-0,50%, Mn 1,4-2,2%, S максимум 0,0050%, Al максимум 0,06%, N максимум 0,0070%, остаток Fe и примеси, причем углеродный эквивалент (Ceq), определяемый уравнением (1), составляет по меньшей мере 0,36%, а параметр трещинообразования в шве (Pcm), определяемый уравнением (2), составляет максимум 0,22%,
при этом металл шва имеет параметр трещинообразования в шве (Pcm), определяемый уравнением (2), максимум 0,30%, содержание B максимум 5 ppm и содержание кислорода максимум 300 ppm при этом:
6. Способ по п. 5, в котором основной металл дополнительно содержит по меньшей мере одно из (мас.%): Cu максимум 1,0%, Ni максимум 2,0%, Cr максимум 1,0%, Mo максимум 1,0%, Nb максимум 0,1 %, V максимум 0,1% и Ti максимум 0,03%.
7. Способ по п. 5 или 6, в котором основной металл дополнительно содержит, максимум 0,0030 мас.% B.
8. Способ по п. 5 или 6, в котором основной металл дополнительно содержит, максимум 0,005 мас.% Ca.
9. Способ по п. 5 или 6, в котором сварная стальная труба является стальной UOE-трубой или сварной трубой, формованной на гибочных вальцах.